(57)【要約】  リグニンの溶解性が高いイオン液体の開発と、簡単な装置で低コスト、安全にバイオマスからリグニンを製造するリグニン製造方法を提供する。  本発明によれば、（１）下記化学式（１）【化1】2014002674.tif 000016（式（１）中、Ｒ１、Ｒ３は、同じでも違っていてもよく、炭素数１〜６のアルキル基、炭素数２〜６のアルケニル基を表し、Ｒ２は、１種又は複数置換されてもよく、水素原子、アミノ基、ヒドロキシ基、フェニル基、炭素数１〜６のアルキル基、炭素数２〜６のアルケニル基、アルコキシ基を表し、Ｙは、ＣＨ２、Ｏ、Ｓを表し、ｎは、環員数に対応し、ｎ＝１、２であり、Ｘは、アミノ酸由来のアニオンを表す。前記アルキル基、アルケニル基、アルコキシ基は置換基として、ハロゲン、アミノ基、フェニル基、シクロアルキル基、アルコキシ基又はヒドロキシ基のうち１種又は複数有してもよい。）で表させるリグニン溶解性イオン液体とバイオマスを２０〜８０℃で混合して混合液を作製し、（２）前記工程（１）で得られた混合液をイオン液体相と残渣に分離し、（３）前記工程（２）で得られた前記イオン液体相に溶媒を加え、リグニンを析出させ、分離して回収する工程を備える、リグニンの製造方法が提供される。
2014002674.tif 000002
【特許請求の範囲】
【請求項１】
（１）下記化学式（１）
【化１】
2014002674.tif 000015
（式（１）中、Ｒ１、Ｒ３は、同じでも違っていてもよく、炭素数１〜６のアルキル基、炭素数２〜６のアルケニル基を表し、Ｒ２は、１種又は複数置換されてもよく、水素原子、アミノ基、ヒドロキシ基、フェニル基、炭素数１〜６のアルキル基、炭素数２〜６のアルケニル基、アルコキシ基を表し、Ｙは、ＣＨ２、Ｏ、Ｓを表し、ｎは、環員数に対応し、ｎ＝１、２であり、Ｘは、アミノ酸由来のアニオンを表す。前記アルキル基、アルケニル基、アルコキシ基は置換基として、ハロゲン、アミノ基、フェニル基、シクロアルキル基、アルコキシ基又はヒドロキシ基のうち１種又は複数有してもよい。）で表させるリグニン溶解性イオン液体とバイオマスを２０〜８０℃で混合して混合液を作製し、
（２）前記工程（１）で得られた混合液をイオン液体相と残渣に分離し、
（３）前記工程（２）で得られた前記イオン液体相に溶媒を加え、リグニンを析出させ、分離して回収する工程を備える、リグニンの製造方法。
【請求項２】
前記Ｘは、Ｌ−アミノ酸由来のアニオンである請求項１に記載のリグニンの製造方法。
【請求項３】
前記Ｘは、Ｌ−リジン又はＬ−アルギニン由来のアニオンである請求項１又は２に記載のリグニンの製造方法。
【請求項４】
前記Ｒ１、Ｒ３は、炭素数１〜６のアルキル基とアルコキシアルキル基であり、前記Ｒ２は、水素原子であり、Ｙは、ＣＨ２であり、ｎは、１である請求項１〜３の何れか１つに記載のリグニンの製造方法。
【請求項５】
前記Ｒ１、Ｒ３は、メチル基と２−メトキシエチル基であり、前記Ｒ２は、水素原子であり、Ｙは、ＣＨ２であり、ｎは、１である請求項１〜４の何れか１つに記載のリグニンの製造方法。
【請求項６】
前記工程（２）において、残渣を分離する方法は、ろ過又は遠心分離である請求項１〜５の何れか１つに記載のリグニンの製造方法。
【請求項７】
前記工程（２）の後であって、前記工程（３）の前に、前記工程（２）で得られた残渣に、さらに前記イオン液体を加え、前記工程（２）で得られた残渣から前記イオン液体を分離する工程を複数回備える請求項１〜６の何れか１つに記載のリグニンの製造方法。
【請求項８】
前記工程（３）において、前記溶媒は、水、アルコール、アセトンである請求項１〜７の何れか１つに記載のリグニンの製造方法。
【請求項９】
前記工程（３）において、前記アルコールは、メタノール、エタノール、プロパノールである請求項１〜８の何れか１つに記載のリグニンの製造方法。
【請求項１０】
（４）前記工程（２）において得られた残渣を塩基性水溶液と混合して混合液を作製し、
（５）前記工程（４）で得られた混合液を液相と残渣に分離し、
（６）前記工程（５）で得られた液相からヘミセルロースを回収し、かつ前記工程（５）で得られた残渣からセルロースを回収する工程をさらに備える、リグニン、ヘミセルロース、及びセルロースの製造方法。
【発明の詳細な説明】
【技術分野】
【０００１】
本発明は、リグニン溶解性イオン液体を使用したバイオマスからのリグニンの製造方法、及びリグニン、ヘミセルロース、及びセルロースの製造方法に関する。
【背景技術】
【０００２】
リグニンは芳香族環をもつフェニルプロパノイドの複雑な架橋結合により３次元網目構造をした巨大分子であり、リグニンが多く含有されている木材では、セルロースとリグニンが複雑な複合体を形成しているため、純粋なリグニンを取り出すのは困難であった。リグニンを可溶化して木材から製造する方法としては、従来は硫酸中フェノール溶液で加熱、あるいは、２２ＭＰａという高圧下３００℃の亜臨界水で加水分解する方法が知られていた。【０００３】
また、近年、リグニンを溶解するのに、イオン液体を溶媒とする方法が提案されている（非特許文献１）。非特許文献１は竹の粉末をイミダゾリウム塩イオン液体で溶解させる方法が記載されている。
【先行技術文献】
【非特許文献】
【０００４】
【非特許文献１】Nawshad Muhammad et al., Appl Biochem Biotechnol, 2011, 165, 998-1009.
【発明の概要】
【発明が解決しようとする課題】
【０００５】
しかし、硫酸中フェノール溶液で加熱する方法はコスト面でも安全性でも問題があり、亜臨界水で加水分解する方法はクリーンな方法であるが大規模な処理装置を有しエネルギー収支の点で問題があり、非特許文献１は少量しか溶解せず、抽出溶媒がアセトンと水の混合溶媒であるため、環境への負荷が懸念される。
本発明は、このような事情に鑑みてなされたものであり、リグニンの溶解性が高いイオン液体の開発と、簡単な装置で低コスト、安全にバイオマスからリグニンを製造するリグニン製造方法を提供するものである。
【課題を解決するための手段】
【０００６】
本発明によれば、下記化学式（１）
【化１】
2014002674.tif 000003
（式（１）中、Ｒ１、Ｒ３は、同じでも違っていてもよく、炭素数１〜６のアルキル基、炭素数２〜６のアルケニル基を表し、Ｒ２は、１種又は複数置換されてもよく、水素原子、アミノ基、ヒドロキシ基、フェニル基、炭素数１〜６のアルキル基、炭素数２〜６のアルケニル基、アルコキシ基を表し、Ｙは、ＣＨ２、Ｏ、Ｓを表し、ｎは、環員数に対応し、ｎ＝１、２であり、Ｘは、アミノ酸由来のアニオンを表す。前記アルキル基、アルケニル基、アルコキシ基は置換基として、ハロゲン、アミノ基、フェニル基、シクロアルキル基、アルコキシ基又はヒドロキシ基のうち１種又は複数有してもよい。）で表させるリグニン溶解性イオン液体が提供される。【０００７】
本発明者らは、リグニンを溶解するイオン液体の開発の鋭意検討を行ったところ、従来用いられてきたイミダゾリウム塩イオン液体ではリグニンの溶解性が乏しかったのに対し、上記化学式（１）で表されるイオン液体を使用することによって、バイオマスからリグニンが容易に抽出できることが分かった。そして、高温高圧の条件を必要とすることがなく、安全にリグニンを製造できることが分かり、本発明の完成に到った。【０００８】
本発明者らの実験によると、カチオンにイミダゾリウム塩やアンモニウム塩を用いた場合に比べて、ピロリジニウム塩やピペリジニウム塩を用いた場合、リグニンの溶解度が高くなった。またアニオンにアミノ酸を用いることで、リグニン溶解性が高いイオン液体になることが分かった。
【図面の簡単な説明】
【０００９】
【図１】図１は、本発明のリグニン溶解実験で得られた析出リグニンと標品リグニンのＸＲＤを測定した結果を示す。
【図２】図２は、本発明のリグニンの製造方法を説明するための実験例である。
【図３】図３は、本発明のリグニンの製造方法で得られた析出リグニン、溶け残りのセルロースと標品とのＸＲＤを測定した結果を示す。
【図４】図４は、本発明のリグニンの製造方法で得られた析出リグニンと標品リグニンのＩＲを測定した結果を示す。
【図５】図５は、本発明のリグニンの製造、セルロース、ヘミセルロースの分離方法を説明するための実験例である。
【図６】図６は、本発明のリグニンの製造方法で杉チップから得られたリグニンと標品リグニンとのＸＲＤとＩＲを測定した結果を示す。
【図７】図７は、本発明のリグニンの製造方法で杉チップから得られたセルロースと標品セルロースとのＸＲＤとＩＲを測定した結果を示す。
【図８】図８は、本発明のリグニンの製造方法で杉チップから得られたヘミセルロースと杉チップから得られたセルロースとのＸＲＤとＩＲを測定した結果を示す。
【図９】図９は、本発明のリグニンの製造方法で杉チップから得られたリグニンのＭＡＬＤＩ−ＱＩＴ−ＴＯＦ  ＭＳを測定した結果を示す。
【図１０】図１０は、本発明のリグニンの製造方法で杉、ヒノキ、ラワンチップから得られたリグニンのＭＡＬＤＩ−ＱＩＴ−ＴＯＦ  ＭＳを測定した結果を示す。
【発明を実施するための形態】
【００１０】
以下、本発明の一実施形態について、詳細に説明する。
///////////////////////////////
＜＜１．リグニン溶解性イオン液体＞＞
＜＜２．イオン液体の合成＞＞
＜２−１．塩化工程＞
＜２−２．塩交換工程＞
（イオン交換樹脂法）
（酸化銀・メタノール法）
＜＜３．リグニン製造方法＞＞
＜３−１．工程（１）リグニン溶解工程＞
（バイオマス）
＜３−２．工程（２）固液分離工程＞
（再抽出工程）
＜３−３．工程（３）リグニン析出工程＞
＜３−４．セルロース・ヘミセルロース分離工程＞
（工程（４）ヘミセルロース抽出工程）
（工程（５）セルロース・ヘミセルロース分離工程）
（工程（６）セルロース・ヘミセルロース回収工程）
///////////////////////////////
【００１１】
＜＜１．リグニン溶解性イオン液体＞＞
リグニン溶解性を持つイオン液体は、下記の化学式（１）で表される。
【００１２】
【化１】
2014002674.tif 000004
式（１）中、Ｒ１、Ｒ３は、同じでも違っていてもよく、炭素数１〜６のアルキル基、炭素数２〜６のアルケニル基を表し、Ｒ２は、１種又は複数置換されてもよく、水素原子、アミノ基、ヒドロキシ基、フェニル基、炭素数１〜６のアルキル基、炭素数２〜６のアルケニル基、アルコキシ基を表し、Ｙは、ＣＨ２、Ｏ、Ｓを表し、ｎは、環員数に対応し、ｎ＝１、２であり、Ｘは、アミノ酸由来のアニオンを表す。前記アルキル基、アルケニル基、アルコキシ基は置換基として、ハロゲン、アミノ基、フェニル基、シクロアルキル基、アルコキシ基又はヒドロキシ基のうち１種又は複数有してもよい。
【００１３】
炭素数１〜６のアルキル基としては、例えば、メチル基、エチル基、プロピル基、ブチル基、ペンチル基、ヘキシル基が挙げられ、それぞれ、ハロゲン、アミノ基、フェニル基、シクロアルキル基、アルコキシ基又はヒドロキシ基のうち１種又は複数に置換されていてもよい。
【００１４】
炭素数２〜６のアルケニル基としては、例えば、ビニル基、アリル基、３−ブテニル基、４−ペンテニル基、５−ヘキセニル基が挙げられ、それぞれ、ハロゲン、アミノ基、フェニル基、シクロアルキル基、アルコキシ基又はヒドロキシ基のうち１種又は複数に置換されていてもよい。
【００１５】
ハロゲンとしてはフルオロ基、クロロ基、ブロモ基が挙げられ、シクロアルキル基としてはシクロペンチル基、シクロヘキシル基が挙げられ、アルコキシ基としてはメトキシ基、エトキシ基が挙げられる。
【００１６】
なかでもＲ１、Ｒ３としては、炭素数１〜６のアルキル基とアルコキシアルキル基の組み合わせが好ましく、特にメチル基と２−メトキシエチル基の組み合わせが好ましく、Ｒ２としては水素原子が好ましい。
【００１７】
Ｙとしては、ＣＨ２が好ましく、ｎとしては、ｎ＝１が好ましい。
【００１８】
Ｘはアミノ基とカルボキシル基を同一炭素上に持つ化合物であり、例えばＬ−アミノ酸、Ｄ−アミノ酸が挙げられ、このうちＬ−アミノ酸が好ましく、特にリジン、アルギニンが好ましい。
【００１９】
＜＜２．イオン液体の合成＞＞
イオン液体の合成は大きく分けて次の２つの工程、＜２−１．塩化工程＞、＜２−２．塩交換工程＞で合成される。
【００２０】
＜２−１．塩化工程＞
塩化工程では、ピロリジン誘導体と末端にハロゲンを持つ化合物を混合し、ハロゲンをアニオンに持つピロリジニウム塩を合成する。具体的には例えば、ピロリジン誘導体と末端にハロゲンを持つ化合物を反応容器に入れ、４０〜１６０℃で混合する。常圧で混合を行なってもよく、耐圧容器を用いて加圧条件下で行なってもよい。反応容器は、特に限定はしないが、ガラス製やテフロン（登録商標）製などが利用できる。前記混合方法は、特に限定はしないが、スターラーを用いてもよく、振とう機を用いてもよい。
【００２１】
塩化工程の反応温度は、４０〜１６０℃であり、好ましくは６０〜１００℃である。塩化工程の温度が低すぎると反応が進行せず、温度が高すぎると原料が気化し、イオン液体が着色するためである。この温度は、具体的には例えば、４０、５０、６０、７０、８０、９０、１００、１１０、１２０、１３０、１４０、１５０又は１６０℃であり、ここで例示した数値の何れか２つの間の範囲内であってもよい。
【００２２】
塩化工程の反応時間は、特に限定はしないが、例えば６〜４８時間であり、好ましくは１２〜２４時間である。この時間は、具体的には例えば、６、７、８、９、１０、１１、１２、１５、１８、２１、２４、２７、３０、３６、４２又は４８時間であり、ここで例示した数値の何れか２つの間の範囲内であってもよい。
【００２３】
塩化工程の後、さらに、洗浄溶媒を加えて洗浄を行う洗浄工程を行なってもよい。洗浄工程は、未反応の基質を取り除くために行う工程である。前記洗浄溶媒は、特に限定されないが、ヘキサン、酢酸エチル、アセトニトリルやそれらの混合溶媒が挙げられ、基質を溶解し、ハロゲンをアニオンに持つピロリジニウム塩を溶解しない溶媒であればよい。
【００２４】
＜２−２．塩交換工程＞
塩交換工程では、アニオンのハロゲンを目的のアミノ酸に交換を行う。
上記の化学式（１）のイオン液体を合成する方法は下記の（イオン交換樹脂法）と（酸化銀・メタノール法）の２つあり、（イオン交換樹脂法）は使用するイオン交換樹脂が再利用できるためコストが低く、（酸化銀・メタノール法）は大量合成に向いている利点がそれぞれある。（イオン交換樹脂法）と（酸化銀・メタノール法）で得られる生成物は全く同じであり、それぞれの利点を加味して状況に合わせた合成法を選ぶことができる。
【００２５】
（イオン交換樹脂法）
イオン交換樹脂法では、イオン交換樹脂に上記の＜２−１．塩化工程＞で得られたハロゲンをアニオンに持つピロリジニウム塩を通すことによりアニオンが水酸化物イオンに交換され、続いてアミノ酸と反応させることにより、水分子として脱離し、アニオンがアミノ酸であるピロリジニウム塩イオン液体が合成できる。具体的には例えば、ピロリジニウム塩水溶液をイオン交換樹脂に通し、アミノ酸水溶液と混合する。その後、水を留去する。前記イオン交換樹脂は、特に限定はしないが、陰イオン交換樹脂であり、アニオンをハロゲンから水酸化物イオンに交換できるものであればよい。反応容器は、特に限定はしないが、ガラス製、テフロン製やプラスチック製などが利用できる。前記混合方法は、特に限定はしないが、スターラーを用いてもよく、振とう機を用いてもよい。
【００２６】
イオン交換樹脂を用いた塩交換の方法は、特に限定はしないが、筒状やロート状の容器にイオン交換樹脂を充填し、そこに自然落下又は圧力をかけて通す方法や、ビーカーやフラスコに入れ混合する方法でもよく、アニオンがハロゲンから水酸化物イオンへ交換される方法であればよい。
具体的には例えば、ガラス製のカラムにイオン交換樹脂を充填し、そこにピロリジニウム塩を自然落下により通すことで塩交換することができる。
【００２７】
イオン交換樹脂法の反応温度は、−１０〜３０℃であり、好ましくは０〜１０℃である。イオン交換樹脂法の温度が低すぎると反応が進行せず、温度が高すぎると原料が壊れてしまうためである。この温度は、具体的には例えば、−１０、−５、０、５、１０、２０又は３０℃であり、ここで例示した数値の何れか２つの間の範囲内であってもよい。
【００２８】
イオン交換樹脂法の反応時間は、特に限定はしないが、例えば６〜４８時間であり、好ましくは１２〜２４時間である。この時間は、具体的には例えば、６、７、８、９、１０、１１、１２、１５、１８、２１、２４、２７、３０、３６、４２又は４８時間であり、ここで例示した数値の何れか２つの間の範囲内であってもよい。
【００２９】
イオン交換樹脂法では、さらに、水を留去した後に、洗浄分離工程を行なってもよい。洗浄分離工程は、未反応の基質を取り除くために行う工程である。洗浄溶媒は、特に限定されないが、アセトニトリル、メタノール、アセトンやそれらの混合溶媒が挙げられ、ピロリジニウム塩イオン液体を溶解し、基質を溶解しない溶媒であればよい。
分離方法は、特に限定されないが、例えば、ろ過や遠心分離などの方法を用いることができる。ろ過の方法としては、自然ろ過、減圧ろ過または加圧ろ過が挙げられる。
洗浄分離工程により未反応基質を取り除き、洗浄溶媒を留去することでピロリジニウム塩イオン液体を得ることができる。
【００３０】
（酸化銀・メタノール法）
酸化銀・メタノール法では、上記の＜２−１．塩化工程＞で得られたハロゲンをアニオンに持つピロリジニウム塩をメタノール中で反応させることによりアニオンがメトキシドに交換され、続いてアミノ酸と反応させることにより、メタノールとして脱離し、アニオンがアミノ酸であるピロリジニウム塩イオン液体が合成できる。具体的には例えば、ピロリジニウム塩、酸化銀、メタノールを混合し、固形分を分離し、分離した反応液にアミノ酸を混合し、固形分を分離し、溶媒を留去する。反応容器は、特に限定はしないが、ガラス製やテフロン製などが利用できる。前記混合方法は、特に限定はしないが、スターラーを用いてもよく、振とう機を用いてもよい。
【００３１】
固形分を分離する方法は、特に限定されないが、例えば、ろ過や遠心分離などの方法を用いることができる。ろ過の方法としては、自然ろ過、減圧ろ過または加圧ろ過が挙げられる。
【００３２】
酸化銀・メタノール法での反応温度は、０〜５０℃であり、好ましくは１５〜３５℃である。この温度は、具体的には例えば、０、５、１０、１５、２０、２５、３０、３５、４０、４５又は５０℃であり、ここで例示した数値の何れか２つの間の範囲内であってもよい。
【００３３】
酸化銀・メタノール法での反応時間は、特に限定はしないが、例えば１２〜７２時間であり、好ましくは２４〜４８時間である。この時間は、具体的には例えば、１２、１８、２４、３０、３６、４２、４８、５４、６０、６６又は７２時間であり、ここで例示した数値の何れか２つの間の範囲内であってもよい。
【００３４】
＜＜３．リグニン製造方法＞＞
本発明の一実施形態のリグニンの製造方法は、（１）イオン液体とバイオマスを混合し、（２）前記工程（１）で得られた混合液からイオン液体相と残渣を分離し、（３）前記工程（２）で得られた前記イオン液体相にリグニン析出溶媒を加え、リグニンを析出させ、分離する工程を備える。
【００３５】
＜３−１．工程（１）リグニン溶解工程＞
工程（１）では、イオン液体とバイオマスを混合しリグニンをイオン液体に溶解させる。具体的には例えば、イオン液体とバイオマスを反応容器に入れ、０〜１２０℃で混合する。常圧で混合を行なってもよく、耐圧容器を用いて減圧又は加圧条件下で行なってもよい。前記反応容器は、特に限定はしないが、ガラス製、テフロン製やプラスチック製などが利用できる。前記混合方法は、特に限定はしないが、スターラーを用いてもよく、振とう機を用いてもよい。工程（１）ではバイオマス中のリグニンがイオン液体に溶解し、セルロース、ヘミセルロースは溶解されずに残渣として溶け残っている。
【００３６】
リグニン溶解工程の反応温度は、０〜１２０℃であり、好ましくは２０〜１００℃である。リグニン溶解工程の温度が低すぎると反応が進行せず、温度が高すぎるとイオン液体が分解するためである。リグニン溶解工程の温度は、具体的には例えば、０、１０、２０、３０、４０、５０、６０、７０、８０、９０、１００、１１０又は１２０℃であり、ここで例示した数値の何れか２つの間の範囲内であってもよい。
【００３７】
本発明で用いるイオン液体はセルロースも溶解するが、その溶解には８０℃以上の温度が必要である。一方、リグニンは６０℃〜８０℃で溶解することができる。このため、本発明のイオン液体にバイオマスを加えて８０℃以下で撹拌することで、リグニンの選択的な抽出が可能になる。
【００３８】
リグニン溶解工程の反応時間は、特に限定はしないが、例えば０．５〜２４時間であり、好ましくは６〜１２時間である。この時間は、具体的には例えば、０．５、１、２、３、４、５、６、７、８、９、１０、１１、１２、１５、１８、２１又は２４時間であり、ここで例示した数値の何れか２つの間の範囲内であってもよい。
【００３９】
（バイオマス）
バイオマスとしては、植物系のバイオマスであれば特に限定はしないが、例えば木質系又は草本系植物原料が挙げられる。この木質系原料として、例えば、間伐材、木材加工屑家屋廃材などがあり、草本系原料としては、例えば、バガス、籾殻、稲、麦などの藁類、ケナフ、エリアンサス、農産物廃棄物などがある。
【００４０】
＜３−２．工程（２）固液分離工程＞
工程（２）では、工程（１）で得られた混合液からイオン液体相と残渣を種々の固液分離法を用いて分離する。残渣は、固体またはゲル状の形状をしている。固液分離法は、特に限定されないが、例えば、ろ過や遠心分離などの方法を用いることができる。ろ過の方法としては、自然ろ過、減圧ろ過または加圧ろ過が挙げられる。
具体的には例えば、遠心分離により分離したイオン液体をピペットなどで取り除くことにより分離することができる。
【００４１】
（再抽出工程）
固液分離工程の後、さらに、イオン液体を加え固液分離を行い残渣からイオン液体を分離する再抽出工程を複数回行なってもよい。再抽出工程は、残渣から完全にリグニンが溶解したイオン液体を取り除くために行う工程である。再抽出に用いるイオン液体は、特に限定されないが、好ましくはリグニン溶解工程で使用したものと同じイオン液体を使用して行うのがよい。再抽出方法としては、例えば、再度イオン液体を加え残渣と混合し、遠心分離により分離する方法を使用することができる。
再抽出工程の反応温度は、上記の＜３−１．工程（１）リグニン溶解工程＞と同じで、反応時間は、特に限定はしないが、例えば０．５〜３時間であり、好ましくは１〜２時間である。この時間は、具体的には例えば、０．５、１、１．５、２、２．５又は３時間であり、ここで例示した数値の何れか２つの間の範囲内であってもよい。
【００４２】
なお、再抽出工程は、リグニンの抽出効率を向上させるために行うものであり、特に大きな収率の変動がないため、再抽出工程は適時省略することが可能である。
【００４３】
＜３−３．工程（３）リグニン析出工程＞
工程（３）では、工程（２）で得られたイオン液体相にリグニン析出溶媒を加え、リグニンを析出させ、分離する。リグニン析出溶媒は、特に限定されないが、メタノール、エタノール、プロパノールなどのアルコール類、水、アセトンを用いることができ、イオン液体を溶解し、リグニンを溶解しない溶媒であればよい。
【００４４】
リグニンとイオン液体の分離法は、特に限定されないが、例えば、ろ過や遠心分離などの方法を用いることができる。ろ過の方法としては、自然ろ過、減圧ろ過または加圧ろ過が挙げられる。
具体的には例えば、遠心分離により分離したイオン液体をピペットなどで取り除くことにより分離することができる。
【００４５】
＜３−４．セルロース・ヘミセルロース分離工程＞
セルロース・ヘミセルロース分離工程は、工程（２）で得られた残渣に塩基性水溶液を加え混合液を作製する工程（４）と、工程（４）で得られた混合液を液相と残渣に分離する工程（５）と、工程（５）で得られた液相からヘミセルロースを回収し、かつ工程（５）で得られた残渣からセルロースを回収する工程（６）から構成される。
【００４６】
（工程（４）ヘミセルロース抽出工程）
工程（４）では、工程（２）で得られた残渣に塩基性水溶液を加え混合液を作成し、ヘミセルロースを塩基性水溶液に溶解させる。塩基性水溶液は、特に限定されないが、種々の濃度の水酸化ナトリウム（ＮａＯＨ）、水酸化カリウム（ＫＯＨ）、水酸化カルシウム（ＣａＯＨ）などの水溶液を用いることができ、ヘミセルロースを溶解し、セルロースを溶解しない溶液であればよい。特に、０．１Ｍの水酸化ナトリウム水溶液が好ましい。
工程（４）は、＜３−１．工程（１）リグニン溶解工程＞と同様の方法にて行うことができる。
【００４７】
（工程（５）セルロース・ヘミセルロース分離工程）
工程（５）では、工程（４）で得られた混合液を種々の固液分離法を用いて液相と残渣に分離する。固液分離法は＜３−２．工程（２）固液分離工程＞と同様の方法にて行うことができる。
【００４８】
（工程（６）セルロース・ヘミセルロース回収工程）
工程（６）では、工程（５）で得られた液相からヘミセルロースを回収し、かつ工程（５）で得られた残渣からセルロースを回収する。
【００４９】
ヘミセルロースの回収方法は、工程（５）で得られた液相を乾燥させ、水洗浄を行い、再度乾燥させる事により、ヘミセルロースを回収することができる。
【００５０】
セルロースの回収方法は、工程（５）で得られた残渣を水洗浄し、乾燥させる事により、ヘミセルロースを精製することができる。
【００５１】
（工程（６）セルロース・ヘミセルロース回収工程）での乾燥方法は、特に限定されないが、例えば、自然乾燥、真空乾燥、加熱乾燥などの方法を用いることができる。
【００５２】
（工程（６）セルロース・ヘミセルロース回収工程）での水洗浄方法は、特に限定されないが、例えば、スターラーや、振とう機などで撹拌し、水相をピペットなどで取り除く方法を用いることができる。
【実施例】
【００５３】
///////////////////////////////
＜＜１．リグニン溶解性イオン液体の合成＞＞
＜１−１．塩化工程＞
＜１−２．塩交換工程＞
（イオン交換樹脂法）
（酸化銀・メタノール法）
＜１−３．各種のＬ−アミノ酸イオン液体の合成＞
＜＜２．リグニン溶解実験＞＞
＜２−１．カチオンの違いによる溶解性の変化＞
＜２−２．アニオンの違いによる溶解性の変化＞
＜＜３．バイオマス溶解実験＞＞
＜３−１．杉チップ溶解実験＞
＜３−２．標品との比較＞
＜３−３．リグニン・セルロース・ヘミセルロース分離実験＞
＜３−４．カチオンの違いによる溶解性の変化＞
＜＜４．イオン液体のリサイクル＞＞
///////////////////////////////【００５４】
＜＜１．リグニン溶解性イオン液体の合成＞＞
以下の方法に従って、リグニン溶解性イオン液体を合成した。【００５５】
＜１−１．塩化工程＞
以下の化学式（２）に示す塩化反応を行った。
二口ナスフラスコをアルゴン置換し、１−メチルピロリジン１４．４ｍｌを量りとり、２−ブロモエチルメチルエーテル１３．６ｍｌを滴下し、８０℃で２４時間、マグネチックスターラー（５００ｒｐｍ）で撹拌した。撹拌終了後、ヘキサン／酢酸エチル混合溶媒（７／１）を用いて洗浄し、未反応の基質、ヘキサン／酢酸エチル混合溶媒を留去し、減圧乾燥を行い１−（２−メトキシエチル）−１−メチルピロリジニウムブロマイドを収率９８％で得た。【００５６】
【化２】
2014002674.tif 000005
【００５７】
＜１−２．塩交換工程＞
イオン交換法、酸化銀・メタノール法を用いて、それぞれ以下の化学式（３）、化学式（４）に示す、アニオンをブロマイドからアミノ酸への塩交換反応を行った。反応条件は、以下の通りである。【００５８】
（イオン交換樹脂法）
上記の＜１−１．塩化工程＞で得られた１−（２−メトキシエチル）−１−メチルピロリジニウムブロマイド１．５ｇの水溶液（水：１０ｍｌ）をイオン交換樹脂（オルガノ株式会社製：Ａｍｂｅｒｌｉｔｅ  ＩＲＡ４００ＣＬ）に通した後、リジン水溶液（リジン：１．１７ｇ、水：５０ｍｌ）に０℃で滴下し２４時間、マグネチックスターラー（５００ｒｐｍ）で撹拌した。水を留去し、アセトニトリル／メタノール混合溶媒（９／１）で１回洗浄し、ろ過を行った。その後、アセトニトリル／メタノール混合溶媒を留去し、減圧乾燥して、Ｎ−メチル−Ｎ−（２−メトキシエチル）ピロリジニウムリジン（［Ｐ１ＭＥ］［Ｌｙｓ］）を収率９６％で得た。ＮＭＲ、ＩＲを測定した結果は以下の通りである。
1H NMR (500 MHz, ppm, CD3OD, J = Hz) 1.35-1.45(6H, m), 2.17(4H, s), 2.58(2H, t, J=6.9Hz), 3.25(1H, t, J=1.8), 3.30(2H, br), 3.35(2H, br), 3.38(3H, s), 3.53-3.56(8H, m), 3.77(2H, s); 13C NMR (125 MHz, ppm, CD3OD, J = Hz) 182.49, 67.63, 66.31, 64.40, 59.21, 57.61, 49.34, 42.46, 36.62, 33.94, 24.31, 22.43; IR (neat, cm-1) 3347, 3279, 2930, 2856, 2815, 2063, 1582, 1462, 1396, 1123, 1038【００５９】
【化３】
2014002674.tif 000006
【００６０】
（酸化銀・メタノール法）
上記の＜１−１．塩化工程＞で得られた１−（２−メトキシエチル）−１−メチルピロリジニウムブロマイド３０．８ｇとメタノール５０ｍｌを混合し、酸化銀（Ｉ）２５．６ｇを１時間かけて投入し、室温で２４時間、マグネチックスターラー（５００ｒｐｍ）で撹拌した。反応液を濾過し、濾残をメタノール５０ｍｌで洗い濾洗液を得た。この濾洗液に、（Ｌ）−α−リジン２３．９ｇを室温で１５分かけて投入し、室温で４８時間、マグネチックスターラー（５００ｒｐｍ）で撹拌した。浮遊していた固体を濾別し、濾液を濃縮乾燥して濃縮物７０．０ｇを得た。この濃縮物にトルエンを加え、減圧して濃縮乾燥することで、Ｎ−メチル−Ｎ−（２−メトキシエチル）ピロリジニウムリジン（［Ｐ１ＭＥ］［Ｌｙｓ］）３５．８ｇを収率９１％で得た。【００６１】
【化４】
2014002674.tif 000007
【００６２】
＜１−３．２０種類のＬ−アミノ酸イオン液体の合成＞
上記の（イオン交換樹脂法）と同様の合成法で、２０種類のＬ−アミノ酸を用いてイオン液体を合成した結果を、表１に示す。
表１から、すべてのアミノ酸で良好な収率でイオン液体を合成できることが分かる。ここで、カチオンのＮ−メチル−Ｎ−（２−メトキシエチル）ピロリジニウムは［Ｐ１ＭＥ］と表記し、アニオンのアミノ酸は３文字表記で記載する。【００６３】
【表１】
2014002674.tif 000008
【００６４】
＜＜２．リグニン溶解実験＞＞
イオン液体（［Ｐ１ＭＥ］［Ｌｙｓ］）１ｇに対し、標品リグニン（ＡＬＤＲＩＣＨ製  ｌｉｇｎｉｎ，ａｌｋａｌｉ：４７１００３−１００Ｇ）０．０５ｇをバイアル管に量りとり、５ｗｔ％混合液とし、室温で５時間、マグネチックスターラー（５００ｒｐｍ）で撹拌し、溶解しているかを目視で確認し溶解していたら、さらにリグニンを０．０５ｇずつ加えていき溶解度を調べた。室温で溶解しないのを確認したら６０℃、１００℃に順次、昇温して溶解度を調べた。６０℃、１００℃では１時間撹拌させた。
１００℃でも溶解しないのを確認したら、エタノールで希釈し、リグニンを析出させ、３５００ｒｐｍで５分間遠心分離を行い、イオン液体とリグニンを分離した。【００６５】
析出したリグニンのＸＲＤ測定を行い、標品リグニン（ＡＬＤＲＩＣＨ製  ｌｉｇｎｉｎ，ａｌｋａｌｉ：４７１００３−１００Ｇ）とパターンを比較した結果を図１に示す。
図１の結果から明らかなように、溶解前と溶解後では、リグニンの構造が変化していないことが分かった。【００６６】
＜２−１．カチオンの違いによる溶解性の変化＞
上記の＜＜１．リグニン溶解性イオン液体の合成＞＞と同様の合成方法により、基質を変えて、以下の化学式（５）に示す５種のイオン液体を合成した。Ｎ，Ｎ−ジエチル−Ｎ−メチル−Ｎ−（２−メトキシエチル）アンモニウムアラニン（［Ｎ２２１ＭＥ］［Ａｌａ］）は基質にジエチルメチルアミンを使用して合成し、Ｎ，Ｎ−ジエチル−Ｎ−メチル−Ｎ−（２−（メチルチオ）エチル）アンモニウムアラニン（［Ｎ２２１ＭＴＥ］［Ａｌａ］）は基質にジエチルメチルアミンと2-クロロエチルメチルスルフィドを使用して合成し、Ｎ，Ｎ−ジエチル−２−メトキシ−Ｎ−（２−メトキシエチル）エタンアンモニウムアラニン（［Ｎ２２（ＭＥ）２］［Ａｌａ］）は基質にジエチル（２−メトキシエチル）アミンを使用して合成し、Ｎ−エチル−２−メトキシ−Ｎ，Ｎ−ビス（２−メトキシエチル）エタンアンモニウムアラニン（［Ｎ２（ＭＥ）３］［Ａｌａ］）は基質にエチルビス（２−メトキシエチル）アミンを使用して合成し、３−（２−メトキシエチル）−１−メチルイミダゾリウムアラニン（［（２−ＭＥ）ｍｉｍ］［Ａｌａ］）は基質に１−メチルイミダゾールを使用して合成した。【００６７】
【化５】
2014002674.tif 000009
【００６８】
上記の＜１−３．２０種類のＬ−アミノ酸イオン液体の合成＞で合成した、［Ｐ１ＭＥ］［Ａｌａ］と化学式（５）に示す５種のイオン液体について、上記の＜＜２．リグニン溶解実験＞＞と同様の操作で、リグニンの溶解性を調べた結果を表２に示す。
表２の結果から、［Ｐ１ＭＥ］［Ａｌａ］が最もリグニンを溶解することが分かった。【００６９】
さらに、上記の＜１−３．２０種類のＬ−アミノ酸イオン液体の合成＞で合成した、［Ｐ１ＭＥ］［Ｌｙｓ］と化学式（６）に示すＮ−メチル−Ｎ−（２−メトキシエチル）ピペリジニウムリジン（［Ｐｙ１ＭＥ］［Ｌｙｓ］）について、上記の＜＜２．リグニン溶解実験＞＞と同様の操作で、リグニンの溶解性を調べた結果を表３に示す。Ｎ−メチル−Ｎ−（２−メトキシエチル）ピペリジニウムリジン（［Ｐｙ１ＭＥ］［Ｌｙｓ］）は基質にＮ−メチルピペリジンを使用して、上記の＜１−１．塩化工程＞および（イオン交換樹脂法）と同様の方法で合成された。
表３の結果から、［Ｐ１ＭＥ］［Ｌｙｓ］、［Ｐｙ１ＭＥ］［Ｌｙｓ］は両方共、高いリグニン溶解性を示すことが分かった。【００７０】
【化６】
2014002674.tif 000010
【００７１】
【表２】
2014002674.tif 000011
【００７２】
【表３】
2014002674.tif 000012
【００７３】
＜２−２．アニオンの違いによる溶解性の変化＞
上記の＜１−３．２０種類のＬ−アミノ酸イオン液体の合成＞で合成したイオン液体２０種を使用してリグニンの溶解実験を行った結果を表４に示す。
表４の結果から、リジン、アルギニンに最も多くリグニンが溶解し、次いで、フェニルアラニン、チロシンによく溶解することが分かった。この結果から、リジン、アルギニン末端にアミノ基を持っており、このアミノ基がリグニンとセルロースの間で水素結合を形成し、リグニンをセルロースから引き剥がす効果が高いと思われる。また、フェニルアラニン、チロシンはともにベンゼン環を持っており、このベンゼン環とリグニンのベンゼン環とのスタッキング相互作用により、リグニンがイオン液体になじみやすく溶解性が高いものと思われる。【００７４】
【表４】
2014002674.tif 000013
【００７５】
＜＜３．バイオマス溶解実験＞＞
図２に示したように、上記の＜＜１．リグニン溶解性イオン液体の合成＞＞で合成した、Ｎ−メチル−Ｎ−（２−メトキシエチル）ピロリジニウムリジン（［Ｐ１ＭＥ］［Ｌｙｓ］）を使用しバイオマスの溶解実験を行った。バイオマスとして杉チップを使用し、杉チップは杉の板をノコギリで切るときにでるオガクズを使用した。【００７６】
＜３−１．杉チップ溶解実験＞
イオン液体（［Ｐ１ＭＥ］［Ｌｙｓ］）１ｇに杉のチップ０．１ｇをスピッツ管に計りとり混合液とし、６０℃で１２時間撹拌した。続いて、遠心分離をした後、イオン液体層を回収した。そしてさらに、スピッツ管にイオン液体を０．３ｇ加え、６０℃で１時間撹拌、遠心分離、イオン液体層を回収という操作を２回行った。回収したイオン液体層をエタノールで希釈し、リグニンを析出させた。続いて遠心分離にかけてリグニンを分離し、真空乾燥して質量を測定した。【００７７】
杉チップ溶解実験では杉チップあたり１６ｗｔ％のリグニンを回収することに成功した。杉には約２０％のリグニンが含まれているので、ほとんどすべてを回収できることが分かった。【００７８】
＜３−２．標品との比較＞
上記の＜３−１．杉チップ溶解実験＞で得られた析出リグニンと溶け残りの残渣のXRDを測定した結果を図３に示す。
図３の結果から、析出リグニンは標品セルロース（Ｆｌｕｋａ製  Ａｖｉｃｅｌ  ＰＨ−１０１：１１３６５）のような鋭いピークがでず、標品リグニン（ＡＬＤＲＩＣＨ製  ｌｉｇｎｉｎ，ａｌｋａｌｉ：４７１００３−１００Ｇ）と同じようなピークが出ることが分かった。溶け残りの残渣は標品セルロース（Ｆｌｕｋａ製  Ａｖｉｃｅｌ  ＰＨ−１０１：１１３６５）と類似したパターンのピークが見られ、溶け残りの残渣はＩ型セルロースであると分かった。【００７９】
また、上記の＜３−１．杉チップ溶解実験＞で得られた析出リグニンのＩＲを測定した結果を図４に示す。
図４の結果から、析出リグニンと標品リグニン（ＡＬＤＲＩＣＨ製  ｌｉｇｎｉｎ，ａｌｋａｌｉ：４７１００３−１００Ｇ）はＩＲのパターンが類似していることが分かる。【００８０】
図３、図４の結果から、イオン液体（［Ｐ１ＭＥ］［Ｌｙｓ］）を使用して溶解実験を行うことで、杉チップからリグニンのみを抽出でき、溶解しなかった残渣はリグニンが除かれたセルロースであることが分かった。【００８１】
＜３−３．リグニン・セルロース・ヘミセルロース分離実験＞
図５に示したように、上記の＜３−１．杉チップ溶解実験＞と同様の方法で分量を１０倍にしてリグニンを０．１３１ｇ分離した。遠心分離後に試験管に残った残渣Ｄを水で３回洗浄し、０．１Ｍの水溶液ナトリウム水溶液でヘミセルロースの抽出を行い、抽出液Ｆを得た。得られた抽出液Ｆを真空乾燥させ、水で洗浄し、再度真空乾燥を行うことによりヘミセルロースを０．０９３ｇ得た。さらに残渣Ｄからヘミセルロースを抽出したあとに残った残渣Ｅを水で３回洗浄し、真空乾燥を行うことによりセルロースを０．６６５ｇ得た。【００８２】
上記の＜３−３．リグニン・セルロース・ヘミセルロース分離実験＞で得られたリグニン、セルロース、ヘミセルロースのＸＲＤとＩＲを測定した結果を図６、図７，図８に示す。【００８３】
図６の結果から、得られたリグニンと標品リグニン（ＡＬＤＲＩＣＨ製  ｌｉｇｎｉｎ，ａｌｋａｌｉ：４７１００３−１００Ｇ）はＸＲＤとＩＲのパターンが類似していることが分かる。同様に、図７の結果から、得られたセルロースと標品セルロース（Ｆｌｕｋａ製  Ａｖｉｃｅｌ  ＰＨ−１０１：１１３６５）はＸＲＤとＩＲのパターンが類似していることが分かる。
また、図８の結果から、得られたセルロースとヘミセルロースはＸＲＤとＩＲのパターンが大きく異なることが分かる。【００８４】
図６、図７，図８の結果から、イオン液体（［Ｐ１ＭＥ］［Ｌｙｓ］）を使用してリグニン、セルロース、ヘミセルロースの分離を行うことで、綺麗に３成分が分離できることが分かった。【００８５】
上記の＜３−３．リグニン・セルロース・ヘミセルロース分離実験＞で得られたリグニンのＭＡＬＤＩ−ＱＩＴ−ＴＯＦ  ＭＳを測定した結果を図９に示す。【００８６】
図９の結果から、得られたリグニンの分子量は２１キロダルトンになることが分かり、本発明の方法を用いることで、リグニンの構造をほとんど破壊することなく分離することが可能であることが分かる。【００８７】
上記の＜３−１．杉チップ溶解実験＞と同様の方法で、杉の代わりにヒノキとラワンをバイオマスとして使用し、それぞれからリグニンを分離し、杉、ヒノキ、ラワンから得られたリグニンのＭＡＬＤＩ−ＱＩＴ−ＴＯＦ  ＭＳを測定した結果を図１０に示す。【００８８】
図１０の結果から、杉とヒノキから得られるリグニンはｍ／ｚ＝１９６＋１９７×ｎとｍ／ｚ＝１１０＋１９７×ｎの２種のポリマーから構成され、ラワンから得られるリグニンはｍ／ｚ＝１９６＋１９７×ｎの単一のポリマーから構成されていることが分かる。【００８９】
＜３−４．カチオンの違いによる溶解性の変化＞
カチオンを変えた３種のイオン液体について、上記の＜３−１．杉チップ溶解実験＞と同様の操作で、リグニンの溶解性を調べた結果を表５に示す。
使用したイオン液体は、上記の＜１−１．塩化工程＞および（イオン交換樹脂法）と同様の方法で基質を変えて合成された。Ｎ−メチル−Ｎ−（２−メトキシエチル）ピペリジニウムリジン（［Ｐｙ１ＭＥ］［Ｌｙｓ］）は基質にＮ−メチルピペリジンを使用して合成し、Ｎ，Ｎ−ジエチル−Ｎ−メチル−Ｎ−（２−メトキシエチル）アンモニウムリジン（［Ｎ２２１ＭＥ］［Ｌｙｓ］）は基質にジエチルメチルアミンを使用して合成した。【００９０】
表５の結果から明らかなように、［Ｐｙ１ＭＥ］、［Ｎ２２１ＭＥ］に比べて［Ｐ１ＭＥ］はリグニンの溶解度が高いことが分かった。【００９１】
【表５】
2014002674.tif 000014
【００９２】
＜＜４．イオン液体のリサイクル＞＞
上記の＜３−１．杉チップ溶解実験＞でリグニンと分離したイオン液体からエタノールを留去し、真空乾燥を行いイオン液体の再生を行った。
この再生したイオン液体をもう一度、＜３−１．杉チップ溶解実験＞の溶媒として利用すると、リグニンが初めて利用した時と同じ量溶解することが分かった。【００９３】
この再生をして、＜３−１．杉チップ溶解実験＞の溶媒として利用する操作を５回繰り返してもリグニンの溶解量が全く変わらないことが分かり、イオン液体［Ｐ１ＭＥ］［Ｌｙｓ］は再生処理を行うことで何度も再利用が可能であることがわかった。【００９４】
本発明の方法を用いれば、間伐材、木材加工屑、家屋廃材など，これまであまり利用価値がなかったバイオマスをリグニン成分とセルロース成分に分離することが可能となる。また、イオン液体、使用した溶媒なども回収してほとんどロスすることなく再利用ができるため、廃棄物がでないクリーンなリグニン製造が可能である。
リグニンは、ポリマー、医薬品、香料の原料として利用でき、リグニンがほぼすべて取り除けているので、溶け残りのセルロースはパルプとして利用が可能である。
【図１】
2014002674.tif 000017
【図２】
2014002674.tif 000018
【図３】
2014002674.tif 000019
【図４】
2014002674.tif 000020
【図５】
2014002674.tif 000021
【図６】
2014002674.tif 000022
【図７】
2014002674.tif 000023
【図８】
2014002674.tif 000024
【図９】
2014002674.tif 000025
【図１０】
2014002674.tif 000026
【国際調査報告】
2014002674.tif 000027
2014002674.tif 000028
2014002674.tif 000029
2014002674.tif 000030